(57)【要約】特別に処理された廃物カーペット類を新しい熱溶融のカーペットバックコーティング（３１）、屋根材若しくは他の同様の製品（２８）を生産する際のフィラーとして利用することにより、埋め立てられ若しくは他の方法により処理されている廃物カーペット類の量、及び発掘を必要とする無機フィラーの量が著しく低減する。廃物カーペット類（使用済み及び／または新しいカーペットの製造から生じる廃棄物）が収集され（２０）、一般的には第１の粗いサイズ低減（２２）ステップを経てサイズ低減され（２２）、その後の緻密化ステップ（２３）を経て、より微細なサイズへと低減される（２４）。サイズ低減された廃物カーペット類は、標準的なラテックス、ＥＶＡ若しくはＰＶＣのカーペットバックコーティングにおけるポリマーのような少なくとも一つの別の材料にフィラーとして添加され、有用な製品を製造する際に使われる熱溶融コンポストを提供すると共に、複合材料は（新しいカーペットを製造する際のカーペットの一次バックコーティング（２６）あるいは二次バックコーティング（２７）のような）有用な製品を製造する際に使われる。
2006519034.tif 000002
【特許請求の範囲】
【請求項１】
カバーの裏当て材料の少なくとも一部として廃物カーペット類を使用してフロアカバーを製造する方法であって、
ａ）廃物カーペット類を収集するステップと、
ｂ）前記廃物カーペット類をサイズ低減させるステップと、
ｃ）サイズ低減された前記廃物カーペット類を少なくとも一つの別の材料にフィラーとして添加し、フロアカバーの一次裏当てをバックコーティングするための溶融混合物を形成するステップと、
ｄ）前記一次裏当てのフロア側にラミネート加工部を形成するために、前記溶融混合物と繊維材料とを前記一次裏当てに適用するステップと、
ｅ）前記一次裏当ての前記ラミネート加工部を冷却して、前記一次裏当てのフロア側に前記廃物カーペット類を含むバックコーティングを有するフロアカバーを形成するステップと、
を実質的に備えていることを特徴とする方法。
【請求項２】
前記ステップｂ）と前記ステップｃ）との間に、
ｆ）サイズ低減された前記廃物カーペット類を緻密にして、更にサイズ低減させるステップ、
を備えていることを特徴とする請求項１に記載の方法。
【請求項３】
前記ステップｃ）が、サイズ低減された廃物カーペット類を、ＥＶＡと粘着力を高めるレジンとを含む少なくとも２つの他の材料に添加することにより実施され、前記ステップｄ）が、塗布ローラを用いて前記溶融混合物を前記一次裏当てに適用するステップを備えていることを特徴とする請求項２に記載の方法。
【請求項４】
前記ステップｃ）は、サイズ低減された廃物カーペット類として略４０％〜１００％のフロアカバーバックコーティングから成るフィラーを提供するように実施されることを特徴とする請求項３に記載の方法。
【請求項５】
前記ステップｃ）と前記ステップｄ）とは、約５％〜１８％のＥＶＡ共重合体と、約３２％〜４５％のレジンと、約２０％〜５０％のサイズ低減された廃物カーペット類から成るフィラーと、約０％〜３０％の炭酸カルシウムフィラーとを含むフロアカバーバックコーティングを生産するように実施されることを特徴とする請求項４に記載の方法。
【請求項６】
前記ステップｃ）と前記ステップｄ）とは、押出し熱可塑性製品若しくは熱硬化性製品を生産するように実施されていることを特徴とする請求項１に記載の方法。
【請求項７】
前記ステップａ）がラテックスで裏当てされた廃物カーペットを収集するステップを備えていると共に、前記ステップｃ）が前記溶融混合物を形成するためにサイズ低減されたラテックスで裏当てされた前記廃物カーペットを添加するステップを備えていることを特徴とする請求項１に記載の方法。
【請求項８】
前記ステップｃ）、前記ステップｄ）及び前記ステップｅ）は、ラテックス、ＥＶＡまたはＰＶＣのフロアカバーバックコーティングを生産するように実施されることを特徴とする請求項１に記載の方法。
【請求項９】
前記ステップａ）と前記ステップｂ）との間に、廃物カーペット類から表糸と一次裏当てとを分離し、表糸も一次裏当ても無い廃物カーペット類のバックコーティングを作製するステップを更に備え、実質的に廃物カーペット類のバックコーティングのみを前記ステップｂ）及び以後のステップにおいて使用することを特徴とする請求項１に記載の方法。
【請求項１０】
前記ステップｂ）と前記ステップｆ）とは、ノミナルで約２００メッシュ〜３２５メッシュの粒子サイズ及び粒子範囲を有するように廃物カーペット類を生産するように実施されることを特徴とする請求項２に記載の方法。
【請求項１１】
前記ステップａ）が、実質的に使用済み廃物カーペット類のみを収集するように実施されることを特徴とする請求項１に記載の方法。
【請求項１２】
前記ステップｃ）、前記ステップｄ）及び前記ステップｅ）は、フロアカバーの一次バックコーティングを生産するように実施されることを特徴とする請求項１に記載の方法。
【請求項１３】
前記ステップｂ）と前記ステップｃ）との間に、
ｆ）サイズ低減された前記廃物カーペット類を緻密にして、更にサイズ低減させるステップ、
を備えていることを特徴とする請求項７に記載の方法。
【請求項１４】
前記ステップｂ）と前記ステップｃ）との間に、
ｆ）サイズ低減された前記廃物カーペット類を緻密にして、更にサイズ低減させるステップ、
を備えていることを特徴とする請求項８に記載の方法。
【請求項１５】
前記ステップｂ）と前記ステップｃ）との間に、
ｆ）サイズ低減された前記廃物カーペット類を緻密にして、更にサイズ低減させるステップ、
を備えていることを特徴とする請求項９に記載の方法。
【請求項１６】
前記ステップｂ）と前記ステップｆ）とは、ノミナルで約２００メッシュ〜３２５メッシュの粒子サイズ及び粒子範囲を有する廃物フロアカバーを生産するように実施されることを特徴とする請求項３に記載の方法。
【請求項１７】
カバーの裏当て材料の少なくとも一部として廃物カーペット類を使用してフロアカバーを製造する方法であって、
ａ）廃物カーペット類を収集するステップと、
ｂ）前記廃物カーペット類をサイズ低減させるステップと、
ｃ）サイズ低減された前記廃物カーペット類を少なくとも一つの別の材料にフィラーとして添加し、フロアカバーの一次裏当てをバックコーティングするための溶融混合物を形成するステップと、
ｄ）前記一次裏当てのフロア側にラミネート加工部を形成するために、前記溶融混合物のコーティングと繊維材料とを前記一次裏当てに適用するステップと、
ｅ）編み込み、フェルト若しくはニードルパンチされた二次裏当て材料を、コーティングされた前記一次裏当てに結合させるステップと、
ｆ）前記一次裏当ての前記ラミネート加工部を冷却して、前記フロアカバーのフロア側に前記廃物カーペット類を含むバックコーティングを有するフロアカバーを形成するステップと、
を実質的に備えていることを特徴とする方法。
【請求項１８】
表面と一次裏当てと一次バックコーティングと少なくとも一つの二次バックコーティングとを備えたカーペット類であって、前記一次バックコーティング及び前記二次バックコーティングの少なくとも一方がポリマーとフィラーとを含んでおり、該フィラーの少なくとも約４０％はサイズ低減された廃物カーペット類であり、前記一次バックコーティング及び前記二次バックコーティングの少なくとも一方が、ポリマー及びフィラーの溶解混合物として適用される熱溶解化合物を含むことを特徴とするカーペット類。
【請求項１９】
前記バックコーティングの少なくとも一つは、約５％〜１８％のＥＶＡ共重合体と、約３２％〜４５％のレジンと、約２０％〜５０％のサイズ低減された廃物カーペット類から成るフィラーと、約０％〜３０％の炭酸カルシウムフィラーとを含んでいることを特徴とする請求項１８に記載のカーペット類。
【請求項２０】
サイズ低減された前記廃物カーペット類が、サイズ低減された使用済みの廃物カーペット類を含むと共に、前記フィラーが、ノミナルで約２００メッシュ〜３２５メッシュの粒子サイズ及び粒子範囲を有していることを特徴とする請求項１８に記載のカーペット類。
【請求項２１】
前記二次バックコーティングが、ポリマー及びフィラーの熱溶解化合物を含んでおり、繊維材料が、前記熱溶解化合物と共に積層され、且つ前記一次裏当てに積層されていることを特徴とする請求項１８に記載のカーペット類。
【発明の詳細な説明】
【技術分野】
【０００１】
本発明は、廃物カーペット類をリサイクルすると共にリサイクルされた材料を利用してカーペット類を生産する方法に関する。
【背景技術】
【０００２】
従来のフロアカバー、例えばカーペット類（carpeting）、カーペット小片（carpet tiles）（以後、これらを集合的に「カーペット類（carpeting）」と称する場合がある。）を製造する場合、房状のパイル織物糸（tufted pile yarns）や縁取り（facing）のようなものが一次裏当て、一般的には二次裏当て及び場合によっては更なる他のレイヤーによって所定位置に保持されている。
少なくともある種のカーペットの裏当て（特にラテックス、ＥＶＡ、ＰＶＣあるいは他のポリマーをベースとする裏当て）は、重要な構成材としてフィラーを使用している。
使用される標準的なフィラーは無機フィラーであり、一般的には炭酸カルシウム単独で、あるいは他の普及している金属塩と組み合わせて使用されている。
【０００３】
カーペットを製造する工程では、一般的に埋め立てられるか焼却される廃物カーペット類が生成される。
新しいカーペットが古いカーペットと交換されるときには、使用された廃物カーペット類（その時点では使用済み廃棄物）は引き裂かれ（ripped up）、これもまた埋め立てられるか焼却されている。
カーペットの裏当てに使用されている炭酸カルシウムあるいは無機フィラーのようなものは採掘されるものであり、従って、材料の採掘に伴う従前からの問題を生じさせている。
【特許文献１】米国特許第５，７２８，７４１号明細書
【特許文献２】米国特許第５，８１４，６７３号明細書
【発明の開示】
【発明が解決しようとする課題】
【０００４】
本発明によれば、廃物カーペット類をリサイクルすると共にリサイクルされた材料を利用してカーペット類を生産する方法が提供され、これにより上述した問題を実質的に排除あるいは著しく低減するものである。
【課題を解決するための手段】
【０００５】
カーペットの裏当てのためのフィラーとしての採掘される炭酸カルシウムを使用する代わりに、（新しいカーペットの生産及び／または使用済み廃棄物から生じる）リサイクルされた廃物カーペットが、熱溶解のアプリケーション・プロセス（hot melt application process）においてフィラーの材料として使用され、前記プロセスにおいては、これらの廃棄物を含む溶融材料が、強度等の所望の物理的特性及び寸法安定性を実現するようにカーペットの裏当てに応用される。
これにより、廃材を用いて未使用のフロアカバーの製造を可能とする一方、廃物カーペット類に必要な埋め立てまたは他の廃棄物処理の量を、実質的に排除あるいは少なくとも著しく低減するものである。
【０００６】
また、本発明は、フィラーを含有する他の材料、例えば一般的に炭酸カルシウムのフィラーを用いている種々の押出し熱可塑性材料及び熱硬化性材料の生産にも適用可能なものである。
他の材料には、これらに限定されるものではないが、屋根材、道路の舗装材、日よけ（awnings）及び防水シート（tarps）が含まれる。
【０００７】
本発明による好適な実施例においては、カバーの裏当て材料の少なくとも一部として廃物カーペット類を使用してフロアカバーを製造する方法が提供されており、該方法は、
ａ）廃物カーペット類を収集するステップと、
ｂ）前記廃物カーペット類をサイズ低減させるステップと、
ｃ）サイズ低減された前記廃物カーペット類を少なくとも一つの別の材料にフィラーとして添加し、フロアカバーの一次裏当てをバックコーティング（backcoating）するための溶融混合物を形成するステップと、
ｄ）前記一次裏当てのフロア側にラミネート加工部（laminate）を形成するために、前記溶融混合物と繊維材料とを前記一次裏当てに適用するステップと、
ｅ）前記一次裏当ての前記ラミネート加工部を冷却して、前記一次裏当てのフロア側に前記廃物カーペット類を含むバックコーティングを有するフロアカバーを形成するステップと、
を備えていることを特徴とするものである。
【０００８】
当該方法において、ステップａ）は、実質的に使用済みの廃物カーペット類のみ、実質的に新しいカーペットの製造の際に生じる廃物カーペット類のみ、あるいはこれら双方を混合したものを収集することにより実施することができる。
使用済みの廃物カーペット類は、必要に応じて使う前に従来の何らかの洗浄技術により洗浄される。
当該方法は一般的には表糸（face yarn）、一次裏当て及びバックコーティングの全てを利用して実施される一方、ある条件下では、当該方法はステップａ）とステップｂ）との間に、廃物カーペット類のバックコーティングから表糸と一次裏当てとを分離し、実質的に表糸も一次裏当ても無い廃物カーペット類のバックコーティングを作製するステップを更に備え、実質的に廃物カーペット類のバックコーティングのみをステップｂ）で使用するようにしても良い。
また、一次裏当てあるいは二次裏当てのような一の特定のカーペットバックコーティングのみを使用するように、カーペットの種々のバックコーティングを互いに分離しても構わない。
【０００９】
また本発明は、ステップｂ）とステップｃ）との間にステップｆ）として、
ｆ）サイズ低減された前記廃物カーペット類を緻密にして（densify）、更にサイズ低減させるステップ、
を更に備えることができる。
また、ステップｃ）は、サイズ低減された廃物カーペット類として略４０％〜１００％のカーペットバックコーティングから成るフィラーを提供するように実施される。
例えば本発明の一の実施例においては、ステップｃ）とステップｄ）とは、約５％〜１８％のＥＶＡ共重合体と、約３２％〜４５％のレジンと、約２０％〜５０％のサイズ低減された廃物カーペット類から成るフィラーと、約０％〜３０％の炭酸カルシウムフィラーとを含むカーペットバックコーティングを生産するように実施される。
また当該方法を実施する際にステップｂ）とステップｆ）とを、炭酸カルシウムフィラーと実質的に等しい粒子サイズ及び粒子範囲を有するように廃物カーペットのコーティングを生産するように実施しても構わない。
【００１０】
当該方法は、ラテックスのカーペットバックコーティングを含み、ＰＶＣバックコーティング、ＥＶＡあるいは他のポリマーをベースとするバックコーティングのような熱可塑性レジンに限定されるものではない。
【００１１】
また本発明は一般的に、前記カーペットバックコーティングを備えている新しいカーペット類を製作することも更に含むものである。
【００１２】
本発明によれば代替的にステップｃ）とステップｄ）とを、約２０メッシュ〜１００メッシュの間の廃物カーペット類フィラーの粒子サイズを有する押出し熱可塑性製品若しくは熱硬化性製品を生産するように、及び／または、日よけ、屋根材、道路の舗装材、あるいは防水シートを生産するように実施しても構わない。
【００１３】
本発明の別な観点によれば、表面と一次裏当てと一次バックコーティングと少なくとも一つの二次バックコーティングとを備えたカーペット類であって、前記一次バックコーティング及び前記二次バックコーティングの少なくとも一方がポリマーとフィラーとを含んでおり、該フィラーの少なくとも約４０％はサイズ低減された廃物カーペット類であり、前記一次バックコーティング及び前記二次バックコーティングの少なくとも一方が、ポリマー及びフィラーの溶解混合物として適用される熱溶解化合物を含むことを特徴とするカーペット類を提供するものである。
バックコーティングの少なくとも一つは、約５％〜１８％のＥＶＡ共重合体と、約３２％〜４５％のレジンと、約２０％〜５０％のサイズ低減された廃物カーペット類から成るフィラーと、約０％〜３０％の炭酸カルシウムフィラーとを含んでいる。
サイズ低減された廃物カーペット類は、サイズ低減された使用済みの廃物カーペット類を含むと共に、フィラーは炭酸カルシウムフィラーと実質的に等しい粒子サイズ及び粒子範囲を有している。
【００１４】
本発明の主たる目的は、リサイクルされた廃物カーペット類を利用したフロアカバーを含む新しい材料を生産することにより、一般的にカーペットの裏当てまたはその他の製品に使用されているフィラー材料の、採掘またはその他の製法による生産量を削減する一方、廃棄物処理の問題を排除しようとするものである。
本発明のこれらの目的及びその他の目的は、発明の詳細な説明と添付の特許請求の範囲を精査することにより明らかとなるであろう。
【発明を実施するための最良の形態】
【００１５】
標準的なカーペット類の構造が、図１に参照符号１０をもって概略的に示されている。
このカーペット類は、一次裏当てとして知られている編み込み（woven）若しくは紡ぎ（spun）により結合された繊維１４内へ房状に入り込んだ（tufted into）表糸１１を備えている。
一次裏当て１４は、一方の面から外側に向かって延在している内部で房状とされたパイル織物糸１１と、反対側の面に形成された一次バックコーティングすなわちプレコート（precoat）１２と、少なくとも一つの二次バックコーティングすなわちメインコート（main coat）１３とを備えている。
また、他の層がカーペット類１０に設けられる場合もある。
一次バックコーティングすなわちプレコート１２は、一般的にラテックス、ＰＶＣ、ＥＶＡあるいは他のポリマーをベースとする材料を含んでおり、あるいは二次バックコーティング１３も、ポリプロピレン製の糸から編み込まれた繊維のような二次裏当て材料１５と結合するポリマーを含んでいても良い。
一般的には、一次バックコーティング１２及び二次バックコーティング１３の一方あるいは双方はフィラーを含んでいる。
他のフィラーも使うことはできるけれども、最も一般的なフィラーは無機フィラー、典型的には炭酸カルシウムあるいは炭酸カルシウムを他の普及している金属塩と組み合わせたものである。
本発明によれば、新しいカーペット類１０は、フィラーの全部若しくは一部の炭酸カルシウムに代えてサイズ低減された廃物カーペット類としての一次バックコーティング１２及び二次バックコーティング１３の一方あるいは双方から成るフィラーで生産することができる。
【００１６】
また、カーペット類１０は使用に応じてあらゆる数の他のレイヤーを有していても構わない。
例えば、カーペット類１０は、（一般的にはフロア若しくはクッション（padding）に接触するのに適合された編み込み若しくはニードルパンチされた繊維の）従来の二次裏当てを備えていても構わない。
従って、一次バックコーティング１２は、サイズ低減された廃物カーペット類から成るフィラーを含む場合もあれば含まない場合もある一以上の二次バックコーティング１３のレイヤーを有するサイズ低減された廃物カーペット類から成るフィラーを含んでいても構わない。
しかしながら好適には、二次バックコーティング１３は、一次バックコーティング１２に積層された繊維と結合するサイズ低減された廃物カーペット類から成るフィラーを含んでいる。
【００１７】
図２は、本発明による例示的な工程を概略的に示している。
この工程においては、図２の２０で示されるように、まず使用されたカーペット類が収集される。
この収集のステップは、使用済みの廃物カーペット類の収集、新しいカーペットの製造に伴う標準的な手順から生じる廃物カーペット類の収集、あるいはこれら双方を含んでいる。
この２０のステップで収集された使用されたカーペット類がかなり汚れている場合には、このカーペット類は、（後述するようにサイズ低減の前後のいずれであっても良いのであるが）何らかの適宜な従来の技術を使って洗浄される。
【００１８】
本発明によれば、新しいカーペット類の製造においてその後に使用される廃物カーペット類は、実質的に表糸、一次裏当て、一次バックコーティング及び二次バックコーティング、並びにおそらく他の構成材を含む廃物カーペット類の全ての構成材を利用することを企図している。
しかしながら、廃物カーペット類の一部または全部についてのある条件下では、更なる手順の前に表糸、一次裏当て、一次バックコーティング及び二次バックコーティングを互いに分離しておくことが望ましい。
この任意的なカーペット構成材の分離は、図２の参照符号２１で示されるステップとして図示されている。
この分離は、表糸、一次裏当て、一次バックコーティング及び二次バックコーティングがそれぞれ分離されるべきものであるかどうかにもよるが、一般的に特許文献１（引用により、その開示が本明細書に組み込まれる。）に記載されているような適宜の従来技術を用いて達成される。
ある特定の裏当てあるいはバックコーティングだけが使用されている場合には、廃物カーペット類が、実質的に同じタイプの新しい裏当てあるいはバックコーティング（例えばラテックスのバックコーティング）と適合するように試みても構わない。
【００１９】
手順２１が使用されるか否かを問わず、廃物カーペット類はサイズ低減のステップに供される。
図２の参照符号２２で示されるように、好適にはサイズ低減は第１の粗いサイズ低減ステップを備えており、このステップは、特許文献１及び特許文献２に開示されているような、何らかの適宜な従来の裁断装置を利用して達成することができる。
【００２０】
ある条件下ではサイズ低減２２のみが行われる一方で、廃物カーペット類を緻密化すると共に更なるサイズ低減を行うことが頻繁に必要となるかまたは望ましい。
図２の参照符号２３で示されるように、緻密化は２２のステップからから得られるサイズ低減された廃物カーペット類の密度あるいは比重を増大させるステップを備えている。
図２において、２２のステップから得られるサイズ低減された粒子は、簡単に取り扱うには大き過ぎ、フワフワし過ぎており、以後の工程で十分に混合しない場合がある。
それゆえステップ２３の緻密化を行うことが望ましい。
ステップ２３の緻密化は、特許文献１に記載されているような何らかの適宜な従来の技術、例えばコンダックス（condux）による緻密化あるいは造粒機（granulator）を使用することにより実施される。
【００２１】
好適には２３のステップの緻密化の後に、図２の参照符号２４で示されるように、廃物カーペット類の第２のより微細なサイズ低減が行われる。
多くの場合、２４のステップの第２のサイズ低減は、炭酸カルシウムフィラーと実質的に等しい粒子サイズ及び粒子範囲、例えばノミナルで約２００メッシュ〜３２５メッシュを有する廃物カーペット類を生産するように実施される。
２４のステップの第２のサイズ低減は、それ自体従来技術である粉砕あるいはローラーミルを用いる等により実施される。
【００２２】
本発明による好適な手順においては、２０〜２４のステップから得られるサイズ低減された廃物カーペット類は、他の標準的なカーペットのバックコーティング構成材と共にフィラーとして、（一般に集合的に「メインコート（main coats）」と称される）一次バックコーティング、二次バックコーティングあるいはカーペット類の他の裏当て要素のために使用される。
例えば従来の構造体のラテックス、ＥＶＡあるいはＰＶＣのバックコーティングは、特に図２の２０〜２４のステップから得られる廃物カーペット類から成るフィラーを利用するのに適している。
廃物カーペット類を実質的にフィラーのみとして使用することができ、すなわち、利用されるフィラーの多くを廃物カーペット類で置き換えることができる。
【００２３】
本発明によれば、多種多様なポリマーあるいは他の材料をカーペットのバックコーティングを生産するために使用することができるが、以下にカーペットのバックコーティングの一例を示す。
Ｌｅｅｓ社のＵｎｉｂｏｎｄ（登録商標）バックコーティングシステムのような標準的な熱溶解バックコーティングは、例えば以下のような成分を含んでいる（ここで下記に記載されている割合は、特に注記が無い限り、全て重量百分率である。）。
ａ．ＥＶＡ共重合体が５％〜１８％、
ｂ．Ｅｘｘｏｎ社のＥＣＲ−１７１のようなレジンが３２％〜４５％、
ｃ．炭酸カルシウムのフィラー（ＪＲ−７８）が５０％
【００２４】
本発明によれば、フィラーとして全て炭酸カルシウムを使用する代わりに、溶融レジン及び共重合体に通常添加される炭酸カルシウムのかなりの量を、図２の２０〜２４のステップから得られる廃物カーペット類で置き換えることができる。
例えば、カーペットのバックコーティング（プレコート１２あるいは二次バックコーティング１３）から成るフィラーの約４０％〜１００％をサイズ低減された廃物カーペット類とすることができる。
従って上述した例においては、カーペットのバックコーティングの約２０％〜５０％をサイズ低減された廃物カーペット類から成るフィラー、約０％〜３０％を炭酸カルシウムのフィラーとすることができ、例えばサイズ低減された（ノミナルで約２００メッシュ〜３２５メッシュの）廃物カーペット類と炭酸カルシウムとをフィラーとして用いることができる。
【００２５】
本発明による廃物カーペット類から成るフィラーは、図２の参照符号２５で示されるように、標準的な熱溶解混合装置及び技術を用いて他の構成材と混合される。
好適な実施形態においては図２の参照符号２６で示されるように、ポリマー、レジン及びサイズ低減された廃物カーペットの熱溶解混合物は、一次裏当てすなわちバックコーティングに適用される。
また、編み込み、フェルト若しくはニードルパンチされた繊維材料のような二次裏当て材料も、図２の参照符号２７で示されるように熱溶解混合物に適用され、これが、廃物カーペット類から成るフィラーを含む参照符号２６で示される熱溶解混合物と共に、一次裏当てのフロア側で積層体を形成する。
参照符号２７で示されるように、この熱溶解混合物は塗布ローラによって熱溶融状態の一次裏当ての背面側に適用され、繊維材料と共に一次裏当てのフロア側でバックコーティング一方、他方あるいは双方を形成する。
次に図２の参照符号２８で示されるように、従来技術を用いてバックコーティングは冷却される。
図２の２６のステップから得られる追加的なバックコーティングを、従来技術により新しいカーペットを製造するために応用することができる。
図２の２７のステップから得られる裏当ては、繊維材料と一緒でも一緒でなくても良いが好適には一緒に、カーペット類の一次バックコーティング１２若しくは二次バックコーティング１３として使用することもできるし、あるいはバックコーティングの全てにおいてフィラーとして使用することもできる。
また、ラテックスにより裏当てされた廃物カーペットを、熱可塑性材料あるいは熱硬化性材料に代えて上述した工程で使用することもできる。
【００２６】
本発明の好適な実施例は、新しいカーペットの製造における廃物カーペット類の利用に関するものであるが、本発明は他の用途にも適用可能なものである。
例えば図２の参照符号３０で概略的に示されるように、一般的に炭酸カルシウムあるいは他の無機フィラーを用いている押出し熱可塑性材料及び熱硬化性材料のような他の有用な製品を製造するために、２０〜２４のステップから得られるサイズ低減された廃物カーペット類を、他の材料にフィラーとして添加することもできる。
再度言及すると、炭酸カルシウムの従来フィラーの一部若しくは実質的に全部を、３０のステップで使用される廃物カーペット類で代用することができる。
製造され得る多数の他の製品には、一般的に炭酸カルシウム（あるいはその均等物）をフィラーとして使用することのできる殆ど全ての製品、並びに図２の参照符号３１で概略的に示されるように、それら全てが無機フィラーを含有している屋根材、日よけ、道路の表面材及び防水シートが含まれる。
これらの用途に対しては、カーペットのバックコーティングと同様の小さい粒子サイズとする必要は無く、例えば約２０メッシュ〜１００メッシュの間とすれば良い。
【００２７】
上述した何らかの手順の際には、種々の常套的な改良を施すことができる。
例えば、所望の特性を備えた製品を生産するために必要であるか若しくは所望される試験、サンプリングあるいは何らかの他の適宜の技術的手段とされ得るよう、スクリーニングや他の汚染物質除去が所望に応じて実施される場合がある。
【００２８】
そして本発明を実施すれば、新しいカーペットのバックコーティング、屋根材若しくはその他の状況において適切に処理された廃物カーペット類をフィラーとして使用することにより、新しい製品の品質を犠牲にすること無しに、廃物カーペット類の埋め立て若しくは他の廃棄物処理を実質的に排除あるいは著しく低減することができ、同時に無機フィラーの採掘を低減することができることが理解されるであろう。
【００２９】
現時点で最も実用的且つ好適な実施例に基づいて本発明を説明したが、本発明は開示された実施例に限定されるものではなく、しかしながら対照的に、添付の特許請求の範囲の精神及び技術的範囲に包含される種々の改良物及び均等物をも包含することを意図していることは理解されるべきである。
【図面の簡単な説明】
【００３０】
【図１】従来のカーペット類、あるいは本発明により生産されたカーペット類の概略断面を示す図である。
【図２】本発明により実施可能な種々の方法ステップを図示するブロック図である。
【符号の説明】
【００３１】
１０  カーペット類
１１  パイル織物
１２  一次バックコーティング（プレコート）
１３  二次バックコーティング（メインコート）
１４  一次裏当て
１５  二次裏当て材料
２０  使用されたカーペット類を収集するステップ
２１  カーペット構成材を分離するステップ
２２  第１のサイズ低減ステップ
２３  緻密化ステップ
２４  第２のサイズ低減ステップ
２５  混合ステップ
２６  一次裏当てへの適用ステップ
２７  熱溶解混合物への適用ステップ
２８  冷却ステップ
３０  他の材料にフィラーとして添加するステップ
３１  新たな他の製品を製造するステップ
【図１】
2006519034.tif 000003
【図２】
2006519034.tif 000004
【国際調査報告】
2006519034.tif 000005
2006519034.tif 000006